【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
誘電体および導電性酸化物を含む誘電体組成物であって、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、誘電体組成物。
【請求項２】
誘電体組成物をスクリーン印刷するためのペーストであって、誘電体および導電性酸化物を含み、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、ペースト。
【請求項３】
誘電体および導電性酸化物を含む誘電体組成物を使用した電界放出素子であって、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、電界放出素子。
【手続補正２】
【補正対象書類名】明細書
【補正対象項目名】００３２
【補正方法】変更
【補正の内容】
【００３２】
電界放出の間での帯電の問題および本発明の誘電体組成物による顕著な改良を、これらの試料を用いて実証することができる。対照として、ＳｎＯ2：Ｓｂフィラーを含まない比較実験Ａのエミッタセルについて、アノードにパルス電圧および一定電圧を印可した両方の場合について検討した。図２ａは、アノードとカソードの間に、６０Ｈｚで持続時間３マイクロ秒の高電圧パルスを印可した時のダイオード発光像を示したものである。図２で明るいパッチとして見ることができる帯電誘導放出の開始が、２ｋＶで観察された。この明るいパッチは、時間とともに急速に拡がり、その開始後数秒の間にこの帯電誘導放出をコントロールすることが不能となった。連続アノード電圧を印可した場合には、図２ｂに見られるように、帯電誘導放出はアノード電圧１ｋＶのところで発生した。図３ａおよび３ｂは、本発明の誘電体組成物を使用すれば、電界放出の帯電を除去するのに有効であることを示している。３．５％のＳｎＯ2：Ｓｂを含む実施例５のエミッタセルについて同様のダイオード発光試験を実施すると、パルスアノード電圧３ｋＶ、連続アノード電圧１．５ｋＶのいずれにおいても、それぞれ図３ａおよび３ｂに見られるように、帯電誘導放出はまったく観察されなかった。
本発明の好適な実施の態様は次のとおりである。
１．誘電体および導電性酸化物を含む誘電体組成物であって、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、誘電体組成物。
２．空気中で温度範囲約４５０℃〜約５５０℃で焼成し、次いで窒素中で温度範囲約４５０℃〜約５５０℃で焼成する、上記１に記載の誘電体組成物。
３．存在する前記導電性酸化物の量が、前記誘電体および前記導電性酸化物の全量の約０．５重量％〜約１５重量％である、上記１に記載の誘電体組成物。
４．前記導電性酸化物がアンチモンでドーピングした酸化スズである、上記１に記載の誘電体組成物。
５．前記誘電体が、約１〜約２６重量％のＳｉＯ2、約０．５〜約６重量％のＡｌ2Ｏ3、約６〜約２４重量％のＢ2Ｏ3、約２〜約２４重量％のＺｎＯ、約０．１〜約５重量％のＮａ2Ｏおよび約２０〜約７５重量％のＢｉ2Ｏ3を含む固溶体である、上記１に記載の誘電体組成物。
６．前記誘電体が、約１〜約９重量％のＳｉＯ2、約０．６〜約６重量％のＡｌ2Ｏ3、約６〜約１４重量％のＢ2Ｏ3、約２〜約１３重量％のＺｎＯ、約０．１〜約２重量％のＮａ2Ｏおよび約６５〜約７２重量％のＢｉ2Ｏ3を含む固溶体である、上記５に記載の誘電体組成物。
７．前記誘電体が、約２重量％のＳｉＯ2、約３重量％のＡｌ2Ｏ3、約１３重量％のＢ2Ｏ3、約９重量％のＺｎＯ、約１重量％のＮａ2Ｏおよび約７２重量％のＢｉ2Ｏ3を含む固溶体である、上記１〜４のいずれか１項に記載の誘電体組成物。
８．誘電体組成物をスクリーン印刷するためのペーストであって、誘電体および導電性酸化物を含み、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、ペースト。
９．存在する前記導電性酸化物の量が、前記誘電体および前記導電性酸化物の全量の約０．５重量％〜約１５重量％である、上記８に記載のペースト。
１０．前記導電性酸化物がアンチモンでドーピングした酸化スズである、上記８に記載のペースト。
１１．前記誘電体が、約１〜約２６重量％のＳｉＯ2、約０．５〜約６重量％のＡｌ2Ｏ3、約６〜約２４重量％のＢ2Ｏ3、約２〜約２４重量％のＺｎＯ、約０．１〜約５重量％のＮａ2Ｏおよび約２０〜約７５重量％のＢｉ2Ｏ3を含む固溶体である、上記８に記載のペースト。
１２．前記誘電体が、約１〜約９重量％のＳｉＯ2、約０．６〜約６重量％のＡｌ2Ｏ3、約６〜約１４重量％のＢ2Ｏ3、約２〜約１３重量％のＺｎＯ、約０．１〜約２重量％のＮａ2Ｏおよび約６５〜約７２重量％のＢｉ2Ｏ3を含む固溶体である、上記１１に記載のペースト。
１３．前記誘電体が、約２重量％のＳｉＯ2、約３重量％のＡｌ2Ｏ3、約１３重量％のＢ2Ｏ3、約９重量％のＺｎＯ、約１重量％のＮａ2Ｏおよび約７２重量％のＢｉ2Ｏ3を含む固溶体である、上記８〜１０のいずれか１項に記載のペースト。
１４．前記ペーストが光によるパターン化が可能である、上記８〜１２のいずれか１項に記載のペースト。
１５．前記ペーストが光によるパターン化が可能である、上記１３に記載のペースト。
１６．誘電体および導電性酸化物を含む誘電体組成物を使用した電界放出素子であって、前記誘電体が、空気中温度約４５０℃〜約５５０℃の範囲で焼成可能であり、前記導電性酸化物が、アンチモンでドーピングした酸化スズ、スズでドーピングした酸化インジウム、混合原子価状態であるかまたは窒素雰囲気中温度約４５０℃〜約５５０℃の範囲で焼成した後に混合原子価状態をとる遷移金属酸化物、および二酸化ルテニウムのような導電性貴金属酸化物からなる群より選択され、そして、存在する前記導電性酸化物の量が、前記誘電体および前記導電性酸化物の全量の約０．２５重量％〜約２５重量％である、電界放出素子。
１７．存在する前記導電性酸化物の量が、前記誘電体および前記導電性酸化物の全量の約０．５重量％〜約１５重量％である、上記１６に記載の電界放出素子。
１８．前記導電性酸化物がアンチモンでドーピングした酸化スズである、上記１６に記載の電界放出素子。
１９．前記誘電体が、約１〜約２６重量％のＳｉＯ2、約０．５〜約６重量％のＡｌ2Ｏ3、約６〜約２４重量％のＢ2Ｏ3、約２〜約２４重量％のＺｎＯ、約０．１〜約５重量％のＮａ2Ｏおよび約２０〜約７５重量％のＢｉ2Ｏ3を含む固溶体である、上記１６に記載の電界放出素子。
２０．前記誘電体が、約１〜約９重量％のＳｉＯ2、約０．６〜約６重量％のＡｌ2Ｏ3、約６〜約１４重量％のＢ2Ｏ3、約２〜約１３重量％のＺｎＯ、約０．１〜約２重量％のＮａ2Ｏおよび約６５〜約７２重量％のＢｉ2Ｏ3を含む固溶体である、上記１９に記載の電界放出素子。
２１．前記誘電体が、約２重量％のＳｉＯ2、約３重量％のＡｌ2Ｏ3、約１３重量％のＢ2Ｏ3、約９重量％のＺｎＯ、約１重量％のＮａ2Ｏおよび約７２重量％のＢｉ2Ｏ3を含む固溶体である、上記１６〜１８のいずれか１項に記載の電界放出素子。